(57)【特許請求の範囲】
【請求項１】
ネオン及びヘリウムのうちの少なくとも一方を含むガスを用いてガス放電を生じさせ、発光色が赤の蛍光体、発光色が緑の蛍光体、および発光色が青の蛍光体を発光させてカラー画像を表示するプラズマディスプレイパネルを有したガス放電表示装置であって、
前記プラズマディスプレイパネルの前側に、前記画面の全体と重なる構成要素であって、可視光のうちの前記ガスの発光波長の光を選択的に吸収する光学フィルタが配置されており、
前記光学フィルタは、可視光波長域において第１及び第２の吸収ピークがあるという特性をもち、
前記第１の吸収ピークの波長は５５０〜６２０ナノメートルの範囲内の値であり且つ前記ガスの発光波長と一致し、前記第２の吸収ピークの波長は５００〜５５０ナノメートルの範囲内の値であり且つ前記発光色が緑の蛍光体の発光波長と一致し、
前記光学フィルタにおいて、前記第１の吸収ピークにおける透過率が５０％以下の値であり、緑色波長域における平均透過率が前記第１の吸収ピークにおける透過率より大きく且つ前記青色波長域における平均透過率より小さい
ことを特徴とするガス放電表示装置。
【請求項２】
前記光学フィルタは、内部にガス放電空間を有した表示デバイスと別個に作製されて、当該表示デバイスの前面側に配置されている
請求項１記載のガス放電表示装置。
【請求項３】
前記光学フィルタは、前記特性をもつフィルムからなる
請求項２記載のガス放電表示装置。
【請求項４】
前記光学フィルタは、前記画面を構成する透明基板の前面に密着されている
請求項１乃至請求項３のいずれかに記載のガス放電表示装置。
【請求項５】
前記光学フィルタは、特定波長の光を吸収する物質が分散した有機樹脂からなる
請求項１乃至請求項４のいずれかに記載のガス放電表示装置。
【請求項６】
前記光学フィルタの前側に反射防止層が配置された
請求項１乃至請求項５のいずれかに記載のガス放電表示装置。
【請求項７】
前記光学フィルタは、波長５８５ナノメートルにおける透過率Ｔ585 が波長４５０ナノメートルにおける透過率Ｔ450 及び波長６２０ナノメートルにおける透過率Ｔ620 の双方よりも小さく、且つ、波長５２５ナノメートルにおける透過率Ｔ525 が前記透過率Ｔ450 よりも小さいという特性をもつ
請求項１乃至請求項６のいずれかに記載のガス放電表示装置。
【請求項８】
前記透過率Ｔ585 が前記透過率Ｔ450 の０．７倍以下の値であり且つ前記透過率Ｔ525 よりも小さい
請求項７記載のガス放電表示装置。
【発明の詳細な説明】
【０００１】
【発明の属する技術分野】
本発明は、カラー画像の表示が可能なガス放電表示装置に関する。
ガス放電により発光する画面を有したデバイスの代表例であるＰＤＰ（Ｐｌａｓｍａ  Ｄｉｓｐｌａｙ  Ｐａｎｅｌ）は、カラー表示の実用化を機に大画面のテレビジョン表示手段として普及しつつある。ＰＤＰにおける画質に関する課題の１つに再現可能な色範囲の拡大がある。
【０００２】
【従来の技術】
カラー表示デバイスとして、３電極面放電構造のＡＣ型ＰＤＰが商品化されている。これは、マトリクス表示のライン（行）毎に点灯維持のための一対の主電極が平行に配列され、列毎に１本ずつアドレス電極が配列されたものである。セル間の放電干渉を防止する隔壁はストライプ状に設けられている。面放電構造においては、主電極対を配置した基板と対向する他方の基板上にカラー表示のための蛍光体層を配置することによって、放電時のイオン衝撃による蛍光体層の劣化を軽減し、長寿命化を図ることができる。蛍光体層を背面側の基板上に配置した“反射型”は、前面側の基板上に配置した“透過型”よりも発光効率に優れる。
【０００３】
一般に、放電ガスとしてネオン（Ｎｅ）に微量（４〜５％）のキセノン（Ｘｅ）を混合したペニングガスが用いられている。主電極間で放電が起こると、放電ガスが紫外線を放ち、その紫外線で蛍光体が励起されて発光する。個々の画素には３個のセルが対応づけられており、表示色はＲ（赤），Ｇ（緑），Ｂ（青）の各色の蛍光体の発光量を制御することによって設定される。従来では、Ｒ，Ｇ，Ｂの発光量をそれぞれの可変範囲内の最大値としたときの表示色が白色となるように、蛍光体の組成及び３色の発光強度比率が選定されていた。
【０００４】
なお、放電ガスの組成については多くの検討がなされており、上述のペニングガスにヘリウム（Ｈｅ）を混合した３成分ガス（Ｎｅ＋Ｘｅ＋Ｈｅ）、ヘリウムとキセノンの２成分ガス（Ｈｅ＋Ｘｅ）、ヘリウムとアルゴンとキセノンの３成分ガス（Ｈｅ＋Ａｒ＋Ｘｅ）などが知られている。
【０００５】
【発明が解決しようとする課題】
上述のとおりＰＤＰではガス放電によって蛍光体を発光させるので、蛍光体の発光色に放電ガスの発光色が混じってしまうことが避けられない。このため、色再現性が損なわれるという問題があった。
【０００６】
図１３はネオンとキセノンの２成分ガスの発光スペクトルを示す図、図１４は色再現におけるネオン発光の影響を示す色度図である。
図１３のとおり、５８０ｎｍ以上の可視光波長域に複数の発光スペクトルがみられ、放電ガスの発光ピーク（５８５ｎｍ）はＲの蛍光体の最大発光ピーク（５９０ｎｍ）の近傍に位置している。このため、蛍光体による再現色に係わらず放電ガスの発光による橙色が加わり、画面の全体にわたって赤色がかった表示となる。図１４中に四角形でプロットしたＲ，Ｇ，Ｂの各蛍光体の色座標を結んだ実線の三角形が、ガス発光色が加わらない場合の再現可能な色範囲である。これに対し、同図中の破線の三角形が、ＰＤＰの色再現範囲を暗室中で実測した結果である。本来の色再現範囲と比べて実際の色再現範囲は狭くなっている。特に、青色及び緑色の再現性が劣る。赤色については、ガス発光波長が蛍光体の発光波長に近いので再現色のずれは小さい。しかし、ここで蛍光体の発光色に注目すると、Ｒの蛍光体はＮＴＳＣ規格で定められた理想的な赤（６２０ｎｍ）と異なっている。つまり、ガス発光の影響はほとんど無いにしても、Ｒの色純度を改善する必要はある。現状では理想的な赤で発光し且つ他の使用条件を満たす赤色蛍光体は存在していない。他の使用条件とは、紫外線励起効率、寿命などである。なお、Ｇ及びＢの蛍光体はほぼ理想的な色で発光する。
【０００７】
ガス発光で青色の表示能力が低下することにより、白色画素の表示色は３色の蛍光体による再現色と比べて色温度値が低い色となってしまう。現状では使用条件を満たす蛍光体材料は少ないので、材料の組合せではＲ，Ｇ，Ｂの発光強度比を比視感度を考慮した最適値にするのが難しい。したがって、ガス発光色が混じらないとしても、ＣＲＴと比べると白色表示の色温度は低い。その上、ガス発光色が混じることによって、さらに色温度が低下するのである。具体的には、ＲＧＢに同じ強度の信号を入力して表示した白色の色温度は５０００〜６０００Ｋであるのに対し、日本におけるＴＶ用ＣＲＴの色温度は１００００Ｋ以上である。すなわち、白色表示の色温度を高める必要がある。ただし、色温度はディスプレイの用途、使用地域（国）などによって最適値が異なるので、６０００〜１２０００Ｋ程度の範囲で容易に選択できることが望ましい。
【０００８】
色温度を高くするには、青の強度に対して相対的に緑及び赤の発光強度を弱くすればよい。以下に従来の色温度調整方法とその問題点を示す。
（１）蛍光体での調整：蛍光体の材料、形成形状、又は形成面積を選定してＲ，Ｇ，Ｂの発光強度の調整をする方法がある。この方法では、一般的に最も輝度が不足している青に対し、緑、赤の蛍光体の発光強度が弱くなるように調整するので、パネルの輝度が大幅に低下する。また、上述のとおり材料の選択肢が少ない。形状による調整は再現性が低い。青のセルサイズを大きくして形成面積を拡大すると、放電特性がセルサイズに依存することから、印加電圧のマージンが狭まって表示が不安定になる。さらに、用途や使用地域（国）毎に蛍光体の発光強度の異なるパネルを製作することは生産効率を損なう。
（２）信号による調整：Ｒ，Ｇ，Ｂの映像信号の強度バランスを調整する。例えば、映像信号のレベルが０〜２５５で表される８ｂｉｔの場合において、最高輝度の白色を表示するとき、Ｂには２５５、Ｇには２００、Ｒには１８０というように、Ｂに対してＧ，Ｒの入力信号強度を小さくすることで、白色の色温度を高くする。この方法では、（１）の方法同様にパネルの輝度が低下するとともに、２５６階調表示が可能なＢに対してＧ及びＲの階調表現能力が低下する。
【０００９】
以上の色温度に関連する他の問題として明室コントラストが低いことがある。蛍光体で発光した光とＰＤＰで反射した外光との強度比が明室コントラストである。一般に、ＰＤＰではＣＲＴと比べて外光反射率が大きく明室コントラストが低い。明室コントラストを改善するには、パネルの発光輝度を大きくし、パネルの外光反射率を小さくすればよいことは明白であるが、この両者を両立させることは必ずしも容易ではない。例えば、ＥＭＩ対策用のフィルタでの改善を考える。通常、ＰＤＰの前面には電磁界干渉を防止するために可視光波長域の全体にわたって透過率が４０〜７０％程度のフィルタが設けられる。パネル内部で発光した光はフィルタを一回だけ透過するのに対して、外光の透過は往復の２回であるので、フィルタによって明室コントラストが向上する。そして、より透過率の小さいフィルタを使用すれば、明室コントラストはさらに向上する。しかし、上述した方法で色温度を向上させると、パネルの発光輝度が低下してしまうので、明室コントラストを向上させるために透過率の低いフィルタを使用することができない。
【００１０】
本発明は、放電ガスの発光の影響を低減して色再現範囲を拡大するとともに、赤色の色純度を理想値に近づけることにある。他の目的は白色表示の色温度の低下を防止することにある。さらに他の目的は表示輝度を低下させずにコントラストを高めることである。
【００１１】
【課題を解決するための手段】
本発明においては、ネオン又はヘリウムの発光波長域と赤色蛍光体の発光波長域との重複範囲内の波長の可視光を選択的に吸収する特性を有し、画面の全体に一様に拡がる大きさの光学フィルタを適切位置に配置する。内部で発光した光のうち、色再現性を損なう波長域の光が光学フィルタによって選択的に吸収される。光学フィルタで色再現性が適正化されるので、例えば白色表示において発光色の異なる蛍光体のそれぞれを最大強度で発光させることができる。蛍光体の発光色毎にカラーフィルタを設けるのと比べて、画面全体に拡がる光学フィルタの配置は格段に容易である。
【００１７】
請求項１の発明の装置は、ネオン及びヘリウムのうちの少なくとも一方を含むガスを用いてガス放電を生じさせ、発光色が赤の蛍光体、発光色が緑の蛍光体、および発光色が青の蛍光体を発光させてカラー画像を表示するプラズマディスプレイパネルを有したガス放電表示装置であって、前記プラズマディスプレイパネルの前側に、前記画面の全体と重なる構成要素であって、可視光のうちの前記ガスの発光波長の光を選択的に吸収する光学フィルタが配置されており、前記光学フィルタが、可視光波長域において第１及び第２の吸収ピークがあるという特性をもち、前記第１の吸収ピークの波長は５５０〜６２０ナノメートルの範囲内の値であり且つ前記ガスの発光波長と一致し、前記第２の吸収ピークの波長は５００〜５５０ナノメートルの範囲内の値であり且つ前記発光色が緑の蛍光体の発光波長と一致し、前記光学フィルタにおいて、前記第１の吸収ピークにおける透過率が５０％以下の値であり、緑色波長域における平均透過率が前記第１の吸収ピークにおける透過率より大きく且つ前記青色波長域における平均透過率より小さいものである。
【００１８】
請求項２の発明の装置において、前記光学フィルタは、内部にガス放電空間を有した表示デバイスと別個に作製されて、当該表示デバイスの前面側に配置されている。
【００１９】
請求項３の発明の装置において、前記光学フィルタは前記特性をもつフィルムからなる。
請求項４の発明の装置において、前記光学フィルタは、前記画面を構成する透明基板の前面に密着されている。
【００２０】
請求項５の発明の装置において、前記光学フィルタは、特定波長の光を吸収する物質が分散した有機樹脂からなる。
請求項６の発明の装置は、前記光学フィルタの前側に反射防止層が配置されたものである。
請求項７の発明の装置において、前記光学フィルタは、波長５８５ナノメートルにおける透過率Ｔ585 が波長４５０ナノメートルにおける透過率Ｔ450 及び波長６２０ナノメートルにおける透過率Ｔ620 の双方よりも小さく、且つ、波長５２５ナノメートルにおける透過率Ｔ525 が前記透過率Ｔ450 よりも小さいという特性をもつ。
請求項８の発明の装置において、前記透過率Ｔ585 は前記透過率Ｔ450 の０．７倍以下の値である。
【００２１】
【発明の実施の形態】
図１は本発明に係るプラズマ表示装置１００の構成図である。
プラズマ表示装置１００は、カラー表示デバイスであるＰＤＰ１、表示内容に応じてＰＤＰ１のセルを点灯させる駆動ユニット８０、本発明に特有の分光透過特性を有した光学フィルタ６０、ＰＤＰ１を保護する前面プレート９２、及び外装カバー９０から構成される。前面プレート９２は、可視光に対して透明な基板に電磁波シールド膜及び赤外線カットフィルタを設けた後、反射防止のための表面処理を施して作製される。作製に用いる基板の材料としては、ガラス、アクリル樹脂、ポリカーボネイトなどがある。
【００２２】
光学フィルタ６０は、ＰＤＰ１におけるセルの集合である画面（スクリーン）の全体に拡がる大きさを有し、ＰＤＰ１の前面に密着している。光学フィルタ６０の形成方法としては、フィルタ膜を積層したフィルムの貼付け、色素又は顔料を分散させたフィルムの貼付け、薄膜技術による多層干渉膜の積層がある。ＰＤＰ１の前面に対して直接に貼付けや積層を行ってもよいし、前面プレート９２に形成してＰＤＰ１と重ね合わせてもよい。なお、光学フィルタ６０及び前面プレート９２の特性は、画面の全体にわたって均一である。
【００２３】
図２は他のプラズマ表示装置の構成図であり、光学フィルタの配置形態の変形例を示している。
図２（ａ）のプラズマ表示装置１００ｂにおいて、光学フィルタ６０は前面プレート９２の背面に密着し、ＰＤＰ１と離して配置されている。この構成では、外部からの衝撃を前面プレート９２が吸収してＰＤＰ１の破壊防止効果が大きいという長所がある。また、ＰＤＰ１と光学フィルタ付き前面プレート９２との間隙部を空気の流通路として利用し、そこに外気や冷却ファンなどによる冷却風を流通させてＰＤＰ自体の温度の上昇を抑える効果も期待できる。
【００２４】
図２（ｂ）のプラズマ表示装置１００ｃにおいて、光学フィルタ６０はＰＤＰ１に密着し、前面プレート９２は保護効果を高めるために光学フィルタ６０と離して配置されている。光学フィルタ６０をフィルムの貼付けにより形成し、その貼付けの以前に反射防止処理を施しておけば、外光の反射する光学界面が少なくなる。反射防止処理としては、光拡散により映り込み像が暈けて目立たないＡＧ処理が好ましい。ＡＲ処理では、正反射率の低減効果が大きいものの、外部の像が鮮明に映り込む。
【００２５】
以上の３つの例では光学フィルタ６０の配置位置がＰＤＰ１と前面プレート９２との間であるが、光学フィルタ６０を前面プレート９２の前側に配置してもよい。さらにＰＤＰ１の発光部分の前側に配置するのであれば、ＰＤＰ１の内部に光学フィルタ６０を形成してもよい。
【００２６】
図３は本発明に係るＰＤＰの内部構造を示す分解斜視図である。
ＰＤＰ１は、点灯維持放電を生じさせるための電極対をなす第１及び第２の主電極Ｘ，Ｙが平行配置され、各セル（表示素子）において主電極Ｘ，Ｙと第３の電極としてのアドレス電極Ａとが交差する３電極面放電構造をもつ。主電極Ｘ，Ｙは画面のライン方向（水平方向）に延び、第２の主電極Ｙはアドレッシングに際してライン単位にセルを選択するためのスキャン電極として用いられる。アドレス電極Ａは列方向（垂直方向）に延びており、列単位にセルを選択するためのデータ電極として用いられる。基板面のうちの主電極群とアドレス電極群とが交差する範囲が表示面となる。
【００２７】
ＰＤＰ１では、前面側基板構体１０の基材であるガラス基板１１の内面に、ライン毎に一対ずつ主電極Ｘ，Ｙが配列されている。ラインは画面における水平方向のセル列である。主電極Ｘ，Ｙは、それぞれが透明導電膜４１と金属膜（バス導体）４２とからなり、低融点ガラスからなる厚さ３０μｍ程度の誘電体層１７で被覆されている。誘電体層１７の表面にはマグネシア（ＭｇＯ）からなる厚さ数千オングストロームの保護膜１８が設けられている。アドレス電極Ａは、背面側基板構体２０の基材であるガラス基板２１の内面に配列されており、厚さ１０μｍ程度の誘電体層２４によって被覆されている。誘電体層２４の上には、高さ１５０μｍの平面視直線帯状の隔壁２９が各アドレス電極Ａの間に１つずつ設けられている。これらの隔壁２９によって放電空間３０が行方向にサブピクセル（単位発光領域）毎に区画され、且つ放電空間３０の間隙寸法が規定されている。そして、アドレス電極Ａの上方及び隔壁２９の側面を含めて背面側の内面を被覆するように、カラー表示のための赤色蛍光体２８Ｒ、緑色蛍光体２８Ｇ、青色蛍光体２８Ｂがライン方向に３色が繰り返し並ぶパターンで配置されている。これら蛍光体２８Ｒ，２８Ｇ，２８Ｂについては、それぞれを最大輝度で発光させたときに白色が再現されるように材料の選択が行われており、形成形状は全て同じである。蛍光体材料の好適例を表１に示す。
【００２８】
【表１】
0003576032.tif 000002
【００２９】
放電空間３０には主成分のネオンにキセノン（４〜５％）を混合した放電ガスが充填されており、各色の蛍光体２８Ｒ，２８Ｇ，２８Ｂは放電時にキセノンが放つ紫外線によって局部的に励起されて発光する。本発明を適用したプラズマ表示装置１００においては、Ｒ，Ｇ，Ｂの色バランスを光学フィルタ６０の特性の設計により調整することができる。したがって、色バランスを最適化するために蛍光体材料を厳密に選定したり蛍光体形状を色毎に調整したりする必要はない。
【００３０】
表示の１ピクセル（画素）は行方向に並んだ発光色の異なる３個のサブピクセルで構成される。各サブピクセル内の構造体がセルである。隔壁２９の配置パターンがストライプパターンであることから、放電空間３０のうちの各列に対応した部分は全てのラインに跨がって列方向に連続している。隣り合うラインどうしの電極間隙は、面放電ギャップ（例えば８０〜１４０μｍの範囲内の値）より十分に大きく、列方向の放電結合を防ぐことのできる値（例えば４００〜５００μｍの範囲内の値）に選定される。点灯すべきセル（書込みアドレス形式の場合）又は点灯すべきでないセル（消去アドレス形式の場合）における主電極Ｙとアドレス電極Ａとの間でアドレス放電を生じさせてライン毎に点灯すべきセルのみに適量の壁電荷の存在する帯電状態を形成した後、主電極Ｘ，Ｙ間に点灯維持電圧Ｖｓを加えることにより、点灯すべきセルで基板面に沿った面放電を生じさせることができる。
【００３１】
以下、光学フィルタ６０の特性を説明する。以下の説明では、放電ガスとして図１３に示したスペクトル分布の発光が生じる組成のＮｅ−Ｘｅ（４％）ペニングガスを用いるものとする。ただし、ヘリウム（Ｈｅ）又はクリプトン（Ｋｒ）を含むガスであれば、ネオンの含有の有無に係わらず放電ガスとして適用可能である。ヘリウム及びクリプトンは、ネオンと同様に５８０〜６００ｎｍの波長範囲の光を放つので、本発明の波長選択性をもつ光学フィルタ６０が有効である。
【００３２】
図４は青色表示及び赤色表示の発光スペクトルを示す図である。
図４（ａ）が示す青色蛍光体２８Ｂのみを発光させたときの発光スペクトルをみると、４００〜５５０ｎｍの波長範囲にある蛍光体の発光スペクトルの他に、５８０ｎｍ以上の波長領域にネオンの発光スペクトルがある。この５８０ｎｍ以上の発光をフィルタによって除去すれば、青色の色純度は向上する。しかし、図４（ｂ）のように、赤色蛍光体２８Ｒの発光スペクトルは、概略５９５ｎｍ、６１０ｎｍ、及び６２５ｎｍの３波長にピークをもつ分布となっており、分布範囲はネオンの発光スペクトルの分布範囲とほぼ重なる。したがって、仮にネオンの発光スペクトルの全てを除去するフィルタを設けると、赤の発光までも除去することになり、赤色表示の輝度を著しく損なってしまう。
【００３３】
そこで、除去すべき波長範囲を研究し、次の結果を得た。ネオンの発光スペクトルのうち、発光強度と比視感度との積が最大となる５８５ｎｍ及びそれに近い波長のスペクトルを除去すれば、赤色の輝度低下を最小限に抑えつつ青及び緑の色純度を改善することができ、しかも赤色発光のスペクトルがＮＴＳＣ規格での理想である６２０ｎｍの単色発光に近づく。
【００３４】
図５は青色表示における吸収ピーク波長が５９０ｎｍのフィルタの効果を示す色度図、図６は赤色表示における吸収ピーク波長が５９０ｎｍのフィルタの効果を示す色度図である。ここでは、図７に示すような理想的な吸収特性をもつ仮想フィルタを想定し、吸収ピークにおける透過率Ｔと色度との関係を調べた。
【００３５】
図５のとおり、吸収ピークにおける透過率を小さくしていくにつれて、青の色度が改善されて理想値（ＮＴＳＣ規格値）に近づくことが分かる。同様に赤色についても、図６のとおり、吸収ピークにおける透過率を小さくしていくにつれて色度が理想値に近づく。
【００３６】
次に、色温度の改善について説明する。上述のように波長が５９０ｎｍ付近の光を吸収するフィルタを設けると、赤の発光強度が小さくなるので、白の表示色の色度図上の座標はｘ値が小さくなる方向に移動する。すなわち、図８中の矢印が示すように色温度が高くなる。白色表示における色度座標は図中に太線で示した黒体放射曲線上にあることが望ましいが、赤色の発光強度のみを減衰させた場合には、減衰量が多いほど黒体放射に対するｙ軸方向の偏差が大きくなってしまう。黒体放射曲線からｙ値の大きくなる方向に色度座標がずれると、緑がかった白色になり、ｙ値の小さくなる方向に色度座標がずれると紫がかった白色になり、どちらも好ましくない。この問題を解決するため、フィルタに緑色波長域にも吸収ピークのある特性を付与する。赤色の輝度低下に見合った分だけ緑色の発光強度が低下するようにフィルタの透過率を設定し、白色の色度座標を黒体放射曲線上の座標とする補正を行う。このような色温度調整は、フィルタの透過による輝度の低下を伴うものの、従来において行われていた信号強度の調整とは違って明室コントラストが向上するという利点、及びフィルタ特性のみを変えることで用途に応じた最適な色温度を容易に実現できる利点を有している。明室コントラストが向上する理由は次のとおりである。
【００３７】
ＰＤＰ１の前面での発光輝度をＬ０  、光学フィルタ６０の透過率をＴ、光学フィルタ６０の前面での外光の照度をＳ、ＰＤＰ１の前面における拡散反射率をＲとした場合のコントラスト比は次式で表せる。
コントラスト比＝フィルタ透過後の発光輝度／外光の反射輝度
＝（Ｌ０  ×Ｔ＋Ｓ／π×Ｒ×Ｔ２  ）／（Ｓ／π×Ｒ×Ｔ２  ）
＝（Ｌ０  ＋Ｓ／π×Ｒ×Ｔ）／（Ｓ／π×Ｒ×Ｔ）
＝Ｌ０  ／（Ｓ／π×Ｒ×Ｔ）＋１
ここで、Ｒ及びＳが一定と仮定すると、Ｌ０  が大きいほど、またＴが小さいほど、コントラスト比が大きくなることが分かる。本発明による色純度改善及び色温度調整は、蛍光体材料、セル構造、及び信号強度の調整は不要なので、発光輝度Ｌ０  を低下させない。さらに、色純度改善及び色温度調整が透過率Ｔを小さくすることによって達成されるので、明室コントラストが向上する。
【００３８】
図９は光学フィルタ６０の特性の第１例を示す図である。同図において、透過特性を太い実線で示し、参考として蛍光体の発光スペクトル分布を細い実線で示してある。
【００３９】
図９のとおり、可視光波長域における吸収ピーク波長は５９０ｎｍであって、５５０〜６２０ナノメートルの範囲内の値である。そして、波長５８５ｎｍにおける透過率Ｔ５８５  は、波長４５０ｎｍにおける透過率Ｔ４５０  及び波長６２０ｎｍにおける透過率Ｔ６２０  の双方よりも小さい。
【００４０】
このような特性は、厚さ２００μｍのポリエチレンフィルムに波長５８５ｎｍの光を十分に吸収する色素層を形成することにより得られた。色素としては、吸収ピーク（Ａｂｓｏｒｐｔｉｏｎ  Ｍａｘｉｍｕｍ）が５９０ｎｍである１−Ｅｔｈｙｌ−４−［（１−ｅｔｈｙｌ−４（１Ｈ）−ｑｕｉｎｏｌｉｎｙｌｉｄｅｎｅ）ｍｅｔｈｙｌ］ｑｕｉｎｏｌｉｎｉｕｍ  ｉｏｄｉｄｅ（株式会社  日本感光色素研究所  製品番号ＮＫ−６）、吸収ピークが５９４ｎｍである３−Ｅｔｈｙｌ−２−［３−（１−ｅｔｈｙｌ−４（１Ｈ）−ｑｕｉｎｏｌｉｎｙｌｉｄｅｎｅ）−１−ｐｒｏｐｅｎｙｌ］ｂｅｎｚｏｘａｚｏｌｉｕｍ  ｉｏｄｉｄｅ（株式会社  日本感光色素研究所  製品番号ＮＫ−７４１）を使用することが可能である。これら色素及び他の色素の添加量を調整することで所望の特性が実現できる。放電ガスの放つ光を選択的に吸収するには、フィルタの吸収ピーク波長がガス発光波長と一致していることが理想ではあるが、おおよそ５５０〜６２０ｎｍの範囲に吸収ピークのある特性であれば、相応の効果はある。ただし、吸収ピーク波長とガス発光波長とのずれが大きいほど、吸収波長域を広くすることになり、フィルタの色付きが増加してしまうという問題が生じるので、吸収ピーク波長は５８０〜６００ｎｍの範囲内の値であるのが望ましい。
【００４１】
図１０は図９の特性に対応した色再現範囲を示す色度図である。光学フィルタ６０を設けない状態でのＲ，Ｇ，Ｂの色度点を結んだ色再現範囲を点線の三角形で示し、白色表示の色度座標を黒丸で示してある。また、光学フィルタ６０を設けた状態での色再現範囲を実線の三角形で示し、白色表示の色度座標を×印で示してある。
【００４２】
色再現範囲がＲ，Ｇ，Ｂの全ての色域で広くなっていること、及び白色表示の色度座標がｘ，ｙとも小さくなっている（色温度が高くなっている）ことが分かる。色温度は５０００Ｋから７０００Ｋに上昇した。ただし、白色表示の色度座標が実線で示した黒体放射曲線に対して若干上方にずれており、緑がかった白となっている。
【００４３】
図１１は光学フィルタ６０の特性の第２例を示す図である。同図においても、透過特性を太い実線で示し、参考として蛍光体の発光スペクトル分布を細い実線で示してある。
【００４４】
図１１の特性は図９の特性における色温度の問題を解決するために、緑色蛍光体２８Ｇの発光ピーク波長である５２５ｎｍにピーク波長が近い吸収特性を追加したものである。すなわち、第１の吸収ピーク波長は５５０〜６２０ｎｍの範囲内の値（５８５ｎｍ）とされ、第２の吸収ピークの波長は５００〜５５０の範囲内の値（５２５ｎｍ）とされている。波長５８５ｎｍ透過率Ｔ５８５  が波長４５０ｎｍにおける透過率Ｔ４５０  及び波長６２０ｎｍにおける透過率Ｔ６２０  の双方よりも小さく、且つ、波長５２５ｎｍにおける透過率Ｔ５２５  が透過率Ｔ４５０  よりも小さい。特に透過率Ｔ５８５  は、透過率Ｔ４５０  の０．７倍以下で青色波長域（青色蛍光体の発光分布範囲）における平均透過率の０．５倍以下の値となっている。
【００４５】
図１２は図１１の特性に対応した色再現範囲を示す色度図である。同図においても、光学フィルタ６０を設けない状態でのＲ，Ｇ，Ｂの色度点を結んだ色再現範囲を点線の三角形で示し、白色表示の色度座標を黒丸で示してある。また、光学フィルタ６０を設けた状態での色再現範囲を実線の三角形で示し、白色表示の色度座標を×印で示してある。
【００４６】
色再現範囲がＲ，Ｇ，Ｂの全ての色域で広くなっていること、及び白色表示の色度座標がｘ，ｙとも小さくなっている（色温度が高くなっている）ことが分かる。色温度は５０００Ｋから７０００Ｋに上昇した。また、白色表示の色度座標が実線で示した黒体放射曲線上のあり、理想的な座標になった。さらに、ＰＤＰ１の前面での外光の照度が３００ｌｘであるときの明室コントラストは、図１１の特性の光学フィルタ６０の配置により、２０：１から４０：１に向上した。
【００４７】
なお、光学フィルタ６０の分光透過特性を調整することにより、色温度は５０００〜１３０００Ｋの範囲内で任意に調整可能である。具体的には図１１における５９０ｎｍ近傍の吸収量を増加させて透過率を１０％以下にすれば１００００Ｋ以上の色温度が達成され、ＴＶ用途のＣＲＴと同等の性能が実現できる。また、５９０ｎｍ近傍の吸収量を減少させ、透過率を５０％程度にすれば６５００Ｋ程度の色温度が達成され、出版またはデザイン用途で使用されるＣＲＴ又は欧州で好まれるＴＶ用のＣＲＴと同等の性能が実現できる。つまり、ＰＤＰ１の構成材料、構造を変更することなく、光学フィルタ６０の分光透過特性を変更するだけで、用途、使用地域（国）に最適な色再現性をもつ表示装置を作製することができ、それによって装置の低価格化を実現することができる。
【００４８】
【発明の効果】
請求項１乃至請求項８の発明によれば、放電ガスの発光の影響を低減して色再現範囲を拡大するとともに、赤色の色純度を理想値に近づけることができる。また、表示輝度を低下させずにコントラストを高めることができる。さらに、白色表示の色温度の低下を防止することができる。
【図面の簡単な説明】
【図１】本発明に係るプラズマ表示装置の構成図である。
【図２】他のプラズマ表示装置の構成図である。
【図３】本発明に係るＰＤＰの内部構造を示す分解斜視図である。
【図４】青色表示及び赤色表示の発光スペクトルを示す図である。
【図５】青色表示における吸収ピーク波長が５９０ｎｍのフィルタの効果を示す色度図である。
【図６】赤色表示における吸収ピーク波長が５９０ｎｍのフィルタの効果を示す色度図である。
【図７】本発明に係るフィルタ特性の模式図である。
【図８】波長５９０ｎｍの光の吸収に伴う色温度の変化を示す図である。
【図９】光学フィルタの特性の第１例を示す図である。
【図１０】図９の特性に対応した色再現範囲を示す色度図である。
【図１１】光学フィルタの特性の第２例を示す図である。
【図１２】図１１の特性に対応した色再現範囲を示す色度図である。
【図１３】ネオンとキセノンの２成分ガスの発光スペクトルを示す図である。
【図１４】色再現におけるネオン発光の影響を示す色度図である。
【符号の説明】
１００  プラズマ表示装置（ガス放電表示装置）
６０  光学フィルタ
Ｒ，Ｇ，Ｂ  発光色
２８Ｒ，２８Ｇ，２８Ｂ  蛍光体
【図１】
0003576032.tif 000003
【図２】
0003576032.tif 000004
【図３】
0003576032.tif 000005
【図４】
0003576032.tif 000006
【図５】
0003576032.tif 000007
【図６】
0003576032.tif 000008
【図７】
0003576032.tif 000009
【図８】
0003576032.tif 000010
【図９】
0003576032.tif 000011
【図１０】
0003576032.tif 000012
【図１１】
0003576032.tif 000013
【図１２】
0003576032.tif 000014
【図１３】
0003576032.tif 000015
【図１４】
0003576032.tif 000016